(57)【要約】メタクロレインまたはメタクロレインとメタクリル酸との混合物を製造するための酸化物触媒組成物であって、式（Ｍｏ＋Ｗ）１２ＢｉａＡｂＢｃＦｅｄＸｅＳｂｆＯｇ（ＡはＰｍを除くランタノイド族元素とイットリウムからなる群より選ばれる少なくとも１種の元素であり；ＢはＫ、Ｒｂ及びＣｓからなる群より選ばれる少なくとも１種の元素であり；ＸはＣｏ単独、またはＣｏに加えてＭｇ及び／又はＮｉを含む混合物であり；そしてａ、ｂ、ｃ、ｄ、ｅ、ｆ及びｇは、それぞれ、ＭｏとＷの合計１２原子に対するＢｉ、Ａ、Ｂ、Ｆｅ、Ｘ、Ｓｂ及びＯの原子比率を表す）で表わされ、各元素の原子比（ａ〜ｆ）及びその相対量比が特定の範囲に設定された酸化物触媒組成物が開示される。【特許請求の範囲】
【請求項１】
イソブチレン及びｔ−ブチルアルコールからなる群より選ばれる少なくとも１種を分子状酸素含有ガスと反応させてメタクロレインまたはメタクロレインとメタクリル酸との混合物を製造するための、下記式（Ｉ）で表される酸化物触媒組成物。
（Ｍｏ＋Ｗ）１２ＢｉａＡｂＢｃＦｅｄＸｅＳｂｆＯｇ      （Ｉ）
（式中、
Ａはランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム及びイットリウムからなる群より選ばれる少なくとも１種の元素であり；
Ｂはカリウム、ルビジウム及びセシウムからなる群より選ばれる少なくとも１種の元素であり；
Ｘはコバルト単独、またはコバルトを必須成分として、更にマグネシウム及びニッケルからなる群より選ばれる少なくとも１種を含む混合物であり；
モリブデン（Ｍｏ）とタングステン（Ｗ）の合計１２原子に対するモリブデン（Ｍｏ）の原子数の範囲は９を超え１２以下であり、タングステン（Ｗ）の原子数の範囲は０以上３未満であり；そして
ａ、ｂ、ｃ、ｄ、ｅ、ｆ及びｇは、それぞれ、モリブデン（Ｍｏ）とタングステン（Ｗ）の合計１２原子に対するビスマス（Ｂｉ）、Ａ、Ｂ、鉄（Ｆｅ）、Ｘ、アンチモン（Ｓｂ）及び酸素（Ｏ）の原子比率を表し、
０＜ａ≦８、
０＜ｂ≦８、
０＜ｃ＜３、
０．２＜ｄ＜５、
１≦ｅ≦１２、
０．１＜ｆ＜３、
ｇは存在する他の元素の原子価状態を満足させるのに必要な酸素の原子数であり；そして
ａ、ｂ、ｃ、ｄ及びｆは以下の式
０．０２＜ｂ／（ａ＋ｂ＋ｃ）＜０．６、
０＜ｃ／（ａ＋ｂ＋ｃ）≦０．９、
０．０１＜ｄ／（ａ＋ｂ＋ｄ）≦０．９、
０．１＜ｄ−ｆ＜２．５
の条件を満足する。）
【請求項２】
式（Ｉ）における該混合物Ｘにおいて、コバルト、マグネシウム及びニッケルの合計に対するコバルトの原子比率は０．５以上であり、
式（Ｉ）における該混合物Ｘがマグネシウムを含む場合には、該混合物Ｘ中のコバルト、マグネシウム及びニッケルの合計に対するマグネシウムの原子比率は０．５以下であり、
そして
式（Ｉ）における該混合物Ｘがニッケルを含む場合には、該混合物Ｘ中のコバルト、マグネシウム及びニッケルの合計に対するニッケルの原子比率は０．３３未満である、
請求項１に記載の酸化物触媒組成物。
【請求項３】
式（Ｉ）におけるａ、ｂ、ｃが式０．０５＜ｂ／（ａ＋ｂ＋ｃ）＜０．５の条件を満足する、請求項１又は２に記載の酸化物触媒組成物。
【請求項４】
式（Ｉ）におけるａ、ｂ、ｃが式０．１＜ｃ／（ａ＋ｂ＋ｃ）＜０．８の条件を満足する、請求項１〜３のいずれかに記載の酸化物触媒組成物。
【請求項５】
式（Ｉ）におけるａ、ｂ、ｄ、ｆが、式０．２＜ｄ／（ａ＋ｂ＋ｄ）＜０．９の条件と式０．３≦ｄ−ｆ≦２．３の条件を同時に満足する、請求項１〜４のいずれかに記載の酸化物触媒組成物。
【発明の詳細な説明】
技術分野
本発明は、酸化物触媒組成物に関する。更に詳細には、本発明は、イソブチレン及びｔ−ブチルアルコールからなる群より選ばれる少なくとも１種を分子状酸素含有ガスと反応させてメタクロレインまたはメタクロレインとメタクリル酸との混合物を製造するための酸化物触媒組成物であって、モリブデン又はモリブデンとタングステンの混合物、ビスマス、鉄、アンチモンを含有し、更にプロメチウムを除くランタノイド族元素とイットリウムからなる群より選ばれる少なくとも１種の元素、カリウム、ルビジウム及びセシウムからなる群より選ばれる少なくとも１種の元素、並びにコバルト単独、またはコバルトを必須成分として、更にマグネシウム及びニッケルからなる群より選ばれる少なくとも１種を含む混合物を含有し、該成分元素について特定の組成比を有する酸化物触媒組成物に関する。
本発明の酸化物触媒組成物は熱安定性及び耐還元性に優れ、触媒寿命が長く、目的生成物の選択率が高いので、該酸化物触媒組成物を用いてメタクロレインまたはメタクロレインとメタクリル酸との混合物を製造すると、ジアセチル等の副生成不純物の量を低減しながら、長期間安定に目的生成物の製造を行なうことができる。ジアセチル等の副生成不純物の含有量の少ないメタクロレインや、メタクロレインとメタクリル酸との混合物は、透明性に優れたメタクリル酸メチルの原料として非常に有用である。該透明性に優れたメタクリル酸メチルを重合して得られる透明性の優れたメタクリル酸メチルポリマーは、ガラスや石英の代替として、光ファイバーや導光板などの高い透明性が求められる用途に非常に有利に用いることができるので、商業的価値が極めて高い。
従来技術
メタクリル酸メチルから製造されるポリマーは、ガラス状で硬く、透明であることが特徴であり、ガラス代替品として用いられることが多い。メタクリル酸メチルポリマーは、近年、光ファイバー等の分野においても石英に替わる光学材料として注目され、その利用も拡大している。従って、ガラスや石英の代替品となるメタクリル酸メチルポリマーには高い透明性や高い耐候性が要求され、そのような優れたメタクリル酸メチルポリマーを得るためには、原料となるメタクリル酸メチルモノマーに、該ポリマーの透明性と耐候性を損なう微量不純物が少ないことが重要である。
工業的に有用な化合物であるメタクリル酸メチルを製造する方法としては、直メタ法と呼ばれる、２つの反応工程からなる方法と、直酸法と呼ばれる、３つの反応工程からなる方法とが知られている。直メタ法は、イソブチレン及び／またはｔ−ブチルアルコールを原料とし、酸化物触媒（以下、屡々、「前段触媒」と云う）の存在下に分子状酸素含有ガスを用いて気相酸化してメタクロレインを製造する第１反応工程と、得られたメタクロレインをメタノールと分子状酸素とを共にパラジウム含有担持触媒（以下、屡々、「後段触媒」と云う）の存在下に反応させて、一挙にメタクリル酸メチルを製造する第２反応工程の２つの触媒反応工程からなる方法である。
本発明者らによる最近の直メタ法の研究から、４００ｎｍ〜７８０ｎｍの可視光領域に吸収をもつ物質がメタクリル酸メチルの着色要因物質であることが判明した。この領域に吸収のある物質には、従来から着色要因物質として知られていたジアセチルの他に、ピルビンアルデヒド、２−アセチルフラン等が含まれており、これらも着色要因物質であることが判明した。
直メタ法において、イソブチレン及びｔ−ブチルアルコールよりなる群から選ばれる少なくとも１種を原料とし、分子状酸素含有ガスを用いて気相酸化し、メタクロレインを製造するための前段触媒は、本発明者らが提案したものである（ＷＯ９５−３５２７３号公報、日本国特開平１０−２１６５２３号公報等を参照）。しかし、これらの触媒が副生するジアセチル等の不純物がメタクリル酸メチルを着色する要因であることは、触媒の開発時には十分認識されていなかった。
また、直メタ法の第２反応工程において、分子状酸素の存在下にメタクロレインとメタノールを反応させてメタクリル酸メチルを製造するための、パラジウムを含む後段触媒については、米国特許第４３４９０１９号、日本国特公昭５７−３５８５９号公報、米国特許第４５１８７９６号等に数多くの提案がなされている。分子状酸素とメタクロレインとメタノールが反応してメタクリル酸メチルが生成する後段触媒反応は、室温から１００℃という穏和な反応温度条件で行うため、メタクリル酸メチルの着色要因物質となるジアセチル等の不純物は後段触媒反応で殆ど反応することなく、そのまま後の精製工程に持ち込まれることが本発明者らの研究によって判明した。精製工程に持ち込まれた着色要因物質を取り除くためには、精製工程を繰り返し行わなければならず、その結果、メタクリル酸メチルのロスが増加してコスト高を招くので、工業上の実施に際しては非常に不利である。
直酸法もイソブチレン及び／またはｔ−ブチルアルコールを原料としてメタクリル酸メチルを製造する方法である。直酸法については、日本国、講談社サイエンティフィクから出版されている「石油化学プロセス」（石油学会編）の第１７２〜１７６頁に記載されており、この記載によると、直酸法は第１酸化工程、第２酸化工程及びエステル化工程の３つの反応工程から構成されている。第１酸化工程はイソブチレンとｔ−ブチルアルコールから選ばれる少なくとも一つの出発物質を、触媒の存在下で分子状酸素と気相接触酸化反応させて、メタクロレインを製造する工程である。第２酸化工程は、第１酸化工程で得られたメタクロレインを触媒の存在下で分子状酸素と気相接触酸化反応させて、メタクリル酸を製造する工程である。エステル化工程では、第２酸化工程で得られたメタクリル酸をさらにエステル化してメタクリル酸メチルを得る工程である。
直酸法の第１酸化工程において、イソブチレン及びｔ−ブチルアルコールよりなる群から選ばれる少なくとも１種を気相接触酸化反応に付してメタクロレインを製造するための触媒については数多くの提案がなされている。これらは主として触媒を構成する成分及びその比率の選択にかかわるものである。例えば、日本国特公昭４８−１７２５３号公報（カナダ国特許第９４７７７２号に対応）、米国特許第４，００１，３１７号、米国特許第４，５３７，８７４号、日本国特開昭６０−１６３８３０号公報、日本国特開昭６３−１２２６４１号公報、日本国特開平２−２２７１４０号公報等が挙げられる。またこれらの公報に開示されている触媒は、主として収率の向上を狙ったものであり、触媒の性能を示すデータとしては、イソブチレン及びｔ−ブチルアルコールの転化率とメタクロレインやメタクリル酸の収率や選択率のみが記載されている。
直酸法の第１酸化工程の目的生成物であるメタクロレインとメタクリル酸以外の副生成不純物に関しては、例えば、日本国特公昭５３−２３８０９号公報には、酢酸、ＣＯ２及びＣＯの選択率が記載されており、日本国特公昭５７−６１０１１号公報にはアセトンと酢酸の選択率が記載されており、日本国特公昭５１−１３１２５号公報及び日本国特公昭５１−１２６０５号公報等にはＣＯ２とＣＯの選択率が記載されている。また、米国特許第３，９２８，４６２号（日本国特公昭４７−３２０４３号公報及び日本国特公昭４７−３２０４４号公報に対応）には、アクロレインの選択率が５〜６％と記載されている。上記の公報に記載されている不純物は、いずれも着色要因物質とは異なるものである。
更に、日本国特公平５−８６９３９号公報には、イソブチレン及びｔ−ブチルアルコールよりなる群から選ばれる少なくとも１種を気相接触酸化反応してメタクロレインを製造する際に得られた酸化生成ガスには、メタクロレインとメタクリル酸の他に、アセトアルデヒド、アセトン、アクロレイン、酢酸、アクリル酸等の低沸点副生物及びマレイン酸や芳香族カルボン酸等の高沸点副生物が含まれ、更に重合物やタール状物質も存在することが記載されている。この公報においては、酸化生成ガスをアルカリ土類金属の固形の化合物に接触させることで重合物等の生成を抑制するか、或いは重合物等を酸化生成ガス中から分解除去することによって実質的に重合物等を含まない酸化生成ガスを得ることを提案している。この公報には、メタクロレインとメタクリル酸の生成量以外にマレイン酸と重合物の生成量が記載されているが、メタクリル酸メチルの着色要因物質となる微量不純物に関する記載は何もない。
また、直酸法の第２酸化工程においては、反応温度が３００〜４００℃と高い為に、第１酸化工程で副生したジアセチル等の着色要因物質の大部分が分解されるので、着色要因物質についてはあまり問題視されていなかったと考えられる。しかし、直酸法においても着色要因物質が第２酸化工程で完全に分解されるわけではないので、着色要因物質を副生しない第１酸化工程の触媒が必要である。
直酸法の第１酸化工程及び第２酸化工程に関連する、メタクリル酸メチルの着色要因物質となる不純物に関しては、日本国特許第２５０９０４９号公報（米国特許第５，２６１，６２７号に対応）に不純物の低減に関する記載がある。この公報によると、ビスマス、モリブデンおよび鉄を含有してなる酸化物触媒を充填した熱交換型多管式第１酸化反応器に、イソブチレン、ｔ−ブタノール及びメチル−ｔ−ブチルエーテルからなる群のから選ばれた少なくとも１種の化合物を分子状酸素とともに導入して接触気相酸化反応を行い、主としてメタクロレインを生成させ、その後、メタクロレインを含有する反応生成ガスを、モリブデン及びリンを含有してなる酸化物触媒を充填した熱交換型多管式第２酸化反応器に分子状酸素とともに導入して接触気相酸化反応を行い、メタクリル酸を生成させる。この方法においては、前記第２酸化反応器のガス出口部空間に固体充填物を充填して、触媒層を通過した後の空塔容積を減らして該空塔での滞留時間を短くすることで、ジケトン類の副生成を抑えている。第１酸化工程と第２酸化工程を経て得られたメタクリル酸にジケトン類（実施例ではアセトニルアセトン）が存在すると、ポリメタクリレート中でジケトン類がフラン系化合物になって着色することが問題になっている。
従って、第１反応器の触媒を改良してジケトン類の副生を減らすことは、直酸法で製造されるメタクリル酸メチルの着色要因物質を低減するためにも効果的である。
上記した公報などの記載からわかるように、直酸法の第１酸化工程においても、イソブチレン及びｔ−ブチルアルコールよりなる群から選ばれる少なくとも１種を触媒の存在下に気相接触酸化反応して、メタクロレインを製造する際に副生するジアセチル等の不純物が、メタクリル酸メチルの着色要因物質であることはある程度認識されていたものの、第１酸化工程でメタクロレインを製造する際に副生するジアセチル等の着色要因不純物を減らすために触媒を改良する方法に関する知見は存在しなかった。
メタクリル酸メチルを直メタ法で製造する際には、酸化メチルエステル化（後段反応）を低温条件下（室温〜１００℃）で行う。この方法の利点は、直酸法よりもメタクリル酸メチルの収率が高い点であるが、着色要因物質であるジアセチル等が後段反応触媒で殆ど分解されることなく、その後の精製工程に持ち込まれるという問題がある。従って、直メタ法では、メタクリル酸メチルの品質を高めるために前段反応における着色要因不純物をできるだけ少なくする必要がある。その為には、メタクロレインの選択率が高く、耐熱性及び耐還元性に優れ、着色要因不純物の選択率ができるだけ低い触媒の開発が強く望まれていた。
発明の概要
本発明者らは、上記の状況を鑑み、メタクロレインの選択率が高く、耐熱性及び耐還元性に優れ、着色要因不純物の選択率ができるだけ低い触媒を開発すべく鋭意研究を行った。その結果、驚くべきことに、モリブデン又はモリブデンとタングステンの混合物、ビスマス、鉄、アンチモンを含有し、更にプロメチウムを除くランタノイド族元素とイットリウムからなる群より選ばれる少なくとも１種の元素、カリウム、ルビジウム及びセシウムからなる群より選ばれる少なくとも１種の元素、並びにコバルト単独、またはコバルトを必須成分として、更にマグネシウム及びニッケルからなる群より選ばれる少なくとも１種を含む混合物を含有する触媒組成物であって、各成分元素の原子比及びその相対量比を特定の範囲に設定することにより、熱安定性及び耐還元性に優れていて触媒寿命が長く、メタクロレインの選択率にも優れ、メタクリル酸メチルの着色要因となる不純物の選択率が低い触媒が得られることを見いだした。本発明は、このような新たな知見に基づいて完成されたものである。
従って、本発明の主要な目的は、透明性に優れたメタクリル酸メチルの原料として非常に有用な、不純物の含有量の少ないメタクロレインや、メタクロレインとメタクリル酸との混合物を製造するための酸化物触媒組成物を提供することにある。
本発明の上記及びその他の諸目的、諸特徴ならびに諸利益は、添付の図面を参照しながら述べる次の詳細な説明及び請求の範囲から明らかになる。
発明の詳細な説明
本発明によれば、イソブチレン及びｔ−ブチルアルコールからなる群より選ばれる少なくとも１種を分子状酸素含有ガスと反応させてメタクロレインまたはメタクロレインとメタクリル酸との混合物を製造するための、下記式（Ｉ）で表される酸化物触媒組成物が提供される。
（Ｍｏ＋Ｗ）１２ＢｉａＡｂＢｃＦｅｄＸｅＳｂｆＯｇ      （Ｉ）
（式中、
Ａはランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム及びイットリウムからなる群より選ばれる少なくとも１種の元素であり；
Ｂはカリウム、ルビジウム及びセシウムからなる群より選ばれる少なくとも１種の元素であり；
Ｘはコバルト単独、またはコバルトを必須成分として、更にマグネシウム及びニッケルからなる群より選ばれる少なくとも１種を含む混合物であり；
モリブデン（Ｍｏ）とタングステン（Ｗ）の合計１２原子に対するモリブデン（Ｍｏ）の原子数の範囲は９を超え１２以下であり、タングステン（Ｗ）の原子数の範囲は０以上３未満であり；そして
ａ、ｂ、ｃ、ｄ、ｅ、ｆ及びｇは、それぞれ、モリブデン（Ｍｏ）とタングステン（Ｗ）の合計１２原子に対するビスマス（Ｂｉ）、Ａ、Ｂ、鉄（Ｆｅ）、Ｘ、アンチモン（Ｓｂ）及び酸素（Ｏ）の原子比率を表し、
０＜ａ≦８、
０＜ｂ≦８、
０＜ｃ＜３、
０．２＜ｄ＜５、
１≦ｅ≦１２、
０．１＜ｆ＜３、
ｇは存在する他の元素の原子価状態を満足させるのに必要な酸素の原子数であり；そして
ａ、ｂ、ｃ、ｄ及びｆは以下の式
０．０２＜ｂ／（ａ＋ｂ＋ｃ）＜０．６、
０＜ｃ／（ａ＋ｂ＋ｃ）≦０．９、
０．０１＜ｄ／（ａ＋ｂ＋ｄ）≦０．９、
０．１＜ｄ−ｆ＜２．５
の条件を満足する。）
次に本発明の理解を容易にするために、本発明の基本的特徴及び好ましい態様を列挙する。
１．イソブチレン及びｔ−ブチルアルコールからなる群より選ばれる少なくとも１種を分子状酸素含有ガスと反応させてメタクロレインまたはメタクロレインとメタクリル酸との混合物を製造するための、下記式（Ｉ）で表される酸化物触媒組成物。
（Ｍｏ＋Ｗ）１２ＢｉａＡｂＢｃＦｅｄＸｅＳｂｆＯｇ      （Ｉ）
（式中、
Ａはランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム及びイットリウムからなる群より選ばれる少なくとも１種の元素であり；
Ｂはカリウム、ルビジウム及びセシウムからなる群より選ばれる少なくとも１種の元素であり；
Ｘはコバルト単独、またはコバルトを必須成分として、更にマグネシウム及びニッケルからなる群より選ばれる少なくとも１種を含む混合物であり；
モリブデン（Ｍｏ）とタングステン（Ｗ）の合計１２原子に対するモリブデン（Ｍｏ）の原子数の範囲は９を超え１２以下であり、タングステン（Ｗ）の原子数の範囲は０以上３未満であり；そして
ａ、ｂ、ｃ、ｄ、ｅ、ｆ及びｇは、それぞれ、モリブデン（Ｍｏ）とタングステン（Ｗ）の合計１２原子に対するビスマス（Ｂｉ）、Ａ、Ｂ、鉄（Ｆｅ）、Ｘ、アンチモン（Ｓｂ）及び酸素（Ｏ）の原子比率を表し、
０＜ａ≦８、
０＜ｂ≦８、
０＜ｃ＜３、
０．２＜ｄ＜５、
１≦ｅ≦１２、
０．１＜ｆ＜３、
ｇは存在する他の元素の原子価状態を満足させるのに必要な酸素の原子数であり；そして
ａ、ｂ、ｃ、ｄ及びｆは以下の式
０．０２＜ｂ／（ａ＋ｂ＋ｃ）＜０．６、
０＜ｃ／（ａ＋ｂ＋ｃ）≦０．９、
０．０１＜ｄ／（ａ＋ｂ＋ｄ）≦０．９、
０．１＜ｄ−ｆ＜２．５
の条件を満足する。）
２．式（Ｉ）における該混合物Ｘにおいて、コバルト、マグネシウム及びニッケルの合計に対するコバルトの原子比率は０．５以上であり、
式（Ｉ）における該混合物Ｘがマグネシウムを含む場合には、該混合物Ｘ中のコバルト、マグネシウム及びニッケルの合計に対するマグネシウムの原子比率は０．５以下であり、そして
式（Ｉ）における該混合物Ｘがニッケルを含む場合には、該混合物Ｘ中のコバルト、マグネシウム及びニッケルの合計に対するニッケルの原子比率は０．３３未満である、
前項１に記載の酸化物触媒組成物。
３．式（Ｉ）におけるａ、ｂ、ｃが式０．０５＜ｂ／（ａ＋ｂ＋ｃ）＜０．５の条件を満足する、前項１又は２に記載の酸化物触媒組成物。
４．式（Ｉ）におけるａ、ｂ、ｃが式０．１＜ｃ／（ａ＋ｂ＋ｃ）＜０．８の条件を満足する、前項１〜３のいずれかに記載の酸化物触媒組成物。
５．式（Ｉ）におけるａ、ｂ、ｄ、ｆが、式０．２＜ｄ／（ａ＋ｂ＋ｄ）＜０．９の条件と式０．３≦ｄ−ｆ≦２．３の条件を同時に満足する、前項１〜４のいずれかに記載の酸化物触媒組成物。
以下、本発明について詳細に説明する。
本発明の酸化物触媒組成物は、下記式（Ｉ）で表される。
（Ｍｏ＋Ｗ）１２ＢｉａＡｂＢｃＦｅｄＸｅＳｂｆＯｇ      （Ｉ）
（式中、
Ａはランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム、イットリウムからなる群より選ばれる少なくとも１種の元素であり；
Ｂはカリウム、ルビジウム及びセシウムからなる群より選ばれる少なくとも１種の元素であり；
Ｘはコバルト単独、またはコバルトを必須成分として、更にマグネシウム及びニッケルからなる群より選ばれる少なくとも１種を含む混合物であり；
モリブデン（Ｍｏ）とタングステン（Ｗ）の合計１２原子に対するモリブデン（Ｍｏ）の原子数の範囲は９を超え１２以下であり、タングステン（Ｗ）の原子数の範囲は０以上３未満であり；そして
ａ、ｂ、ｃ、ｄ、ｅ、ｆ及びｇは、それぞれ、モリブデン（Ｍｏ）とタングステン（Ｗ）の合計１２原子に対するビスマス（Ｂｉ）、Ａ、Ｂ、鉄（Ｆｅ）、Ｘ、アンチモン（Ｓｂ）及び酸素（Ｏ）の原子比率を表し、
０＜ａ≦８、
０＜ｂ≦８、
０＜ｃ＜３、
０．２＜ｄ＜５、
１≦ｅ≦１２、
０．１＜ｆ＜３、
ｇは存在する他の元素の原子価状態を満足させるのに必要な酸素の原子数であり；そして
ａ、ｂ、ｃ、ｄ及びｆは以下の式
０．０２＜ｂ／（ａ＋ｂ＋ｃ）＜０．６、
０＜ｃ／（ａ＋ｂ＋ｃ）≦０．９、
０．０１＜ｄ／（ａ＋ｂ＋ｄ）≦０．９、
０．１＜ｄ−ｆ＜２．５
の条件を満足する。）
本発明の酸化物触媒組成物においてモリブデン（Ｍｏ）は必須元素であるが、タングステン（Ｗ）をＭｏの部分的な代替え元素として用いることもできる。但し、モリブデンとタングステンの合計１２原子に対するモリブデンの原子数の範囲は９を超え１２以下であり、好ましくは９．５を超え１２以下である。また、タングステンの原子数の範囲は０以上３未満であり、好ましくは０以上２．５未満である。
ビスマス（Ｂｉ）は、メタクロレインを合成する上で必須元素である。本発明の酸化物触媒組成物に目的とする機能を発現させるためには、ＭｏとＷの合計１２原子に対するＢｉの原子比率（ａ）が、０＜ａ≦８の条件を満足する必要がある。
Ａはプロメチウムを除くランタノイド族元素、即ち、ランタン（Ｌａ）、セリウム（Ｃｅ）、プラセオジウム（Ｐｒ）、ネオジウム（Ｎｄ）、サマリウム（Ｓｍ）、ユウロピウム（Ｅｕ）、ガドリウム（Ｇｄ）、テルビウム（Ｔｂ）、ジスプロシウム（Ｄｙ）、ホルミニウム（Ｈｏ）、エルビウム（Ｅｒ）、ツリウム（Ｔｍ）、イッテルビウム（Ｙｂ）、ルテチウム（Ｌｕ）及びイットリウム（Ｙ）からなる群より選ばれる少なくとも１種の元素であり、触媒に耐熱性や耐還元性を付与する上で必要である。本発明の酸化物触媒組成物にその機能を発現させるためには、ＭｏとＷの合計１２原子に対するＡの原子比率（ｂ）は、０＜ｂ≦８の条件を満足する必要がある。
Ｂはカリウム（Ｋ）、ルビジウム（Ｒｂ）及びセシウム（Ｃｓ）からなる群より選ばれる少なくとも１種の元素である。ＢはＡの添加効果をさらに高める上で必須であり、また、メタクロレインの選択率をより高めるためにも重要な元素である。ＭｏとＷの合計１２原子に対するＢの原子比率（ｃ）は、０＜ｃ＜３の条件を満足する必要がある。Ｂの原子比率（ｃ）が３以上になると、カリウム（Ｋ）、ルビジウム（Ｒｂ）及びセシウム（Ｃｓ）からなる群より選ばれる少なくとも１種の元素の量を調節したり、焼成温度を調整しても、酸化物触媒組成物は所望の触媒活性を充分に発現できなくなる。また、所望の触媒活性を発現させるためには、ＭｏとＷの合計１２原子に対するＢの原子比率（ｃ）が０を超え２．０未満であることが好ましく、０を超え１．５未満であることがより好ましく、０を超え１．２未満であることが更に好ましい。
本発明の酸化物触媒組成物においては、元素Ａ（即ち、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ及びＹからなる群より選ばれる少なくとも１種の元素）によって高選択率を維持し、触媒の耐熱性、耐還元性を著しく改善するためには、元素Ａ、ビスマス（Ｂｉ）及び元素Ｂ（即ち、カリウム、ルビジウム及びセシウムからなる群より選ばれる少なくとも１種の元素）の３種の元素の相対量が重要である。具体的には、式（Ｉ）で表される触媒組成物において、原子比率ａ、ｂ及びｃが式０．０２＜ｂ／（ａ＋ｂ＋ｃ）＜０．６で表される条件を満足しなければならず、式０．０５＜ｂ／（ａ＋ｂ＋ｃ）＜０．５で表される条件を満足することが好ましい。
更に、元素Ｂの添加効果を相乗効果的に高めるためは、元素Ｂ、Ｂｉ及び元素Ａの相対量が重要であり、ａ、ｂ、及びｃが式０＜ｃ／（ａ＋ｂ＋ｃ）≦０．９で表される条件を満足する必要があり、さらに式０．１＜ｃ／（ａ＋ｂ＋ｃ）＜０．８で表される条件を満足することが好ましい。
Ｂｉ、元素Ａ及び元素Ｂの量関係が上記の条件を満たすことによって、本発明で望まれる効果が得られる理由は明らかではないが、次のように考えられる。Ｂｉ、元素Ａ及び元素Ｂのモリブデン化合物（又は、Ｗが含まれる場合には該モリブデン化合物に加えて、Ｂｉ、元素Ａ及び元素Ｂのタングステン化合物）が特定の原子比領域においては、互いに固溶化し合い、本発明において望まれる有利な特性を発揮しているものと考えられる。
鉄（Ｆｅ）は、Ｂｉと同様に工業的にメタクロレインを合成する上で必須元素であるが、Ｆｅ含量が多くなるとＣＯやＣＯ２等の副生物が増加する傾向が現れ、メタクロレインの選択率が低下してしまう。従って、ＭｏとＷの合計１２原子に対するＦｅの原子比率（ｄ）は、０．２＜ｄ＜５の条件を満足する必要がある。
さらに、Ｆｅについては、Ｆｅ、Ｂｉ及び元素Ａとの相対量が重要であり、原子比率ａ、ｂ及びｄが式０．０１＜ｄ／（ａ＋ｂ＋ｄ）≦０．９で表される条件を満足することが必要であり、さらに式０．２＜ｄ／（ａ＋ｂ＋ｄ）＜０．９で表される条件を満足することが好ましい。特に、メタクロレインに対する高い選択率を発揮するためには、ＭｏとＷの合計１２原子に対する原子比率ａ、ｂ及びｄが式０．２＜ｄ＜５及び式０＜ｄ／（ａ＋ｂ＋ｄ）≦０．９の２つの条件を満足することが好ましく、さらに、式０．２＜ｄ≦４及び式０．０１＜ｄ／（ａ＋ｂ＋ｄ）≦０．９の２つの条件を満足することがより好ましく、式０．２＜ｄ≦４及び式０．２＜ｄ／（ａ＋ｂ＋ｄ）＜０．９の２つの条件を満足することが更に好ましい。
式（Ｉ）で表される本発明の酸化物触媒組成物においてＸはコバルト単独、またはコバルトを必須成分として、更にマグネシウム及びニッケルからなる群より選ばれる少なくとも１種を含む混合物である。メタクロレイン選択率を低下させることなく触媒活性を高める上で、式（Ｉ）におけるＸとしてコバルト（Ｃｏ）が不可欠であり、ＭｏとＷの合計１２原子に対するＸの原子比率（ｅ）は、式１≦ｅ≦１２の条件を満足する必要がある。
また、マグネシウム（Ｍｇ）とニッケル（Ｎｉ）は上記式（Ｉ）のＸにおいて、Ｃｏの一部を代替する元素として使用することが可能である。Ｍｇ原料やＮｉ原料はＣｏ原料に比べて安価であり、触媒製造コストの面からＣｏの一部をＭｇやＮｉに代替できることは、工業的意義が大きい。しかしながら、本発明の酸化物触媒組成物がＣｏを含まず、ＸとしてＭｇ単独やＮｉ単独又はＭｇとＮｉのみの混合物を含有する場合には、充分な触媒性能を発揮することができない。Ｘとして用いる混合物（即ち、混合物Ｘ）においては、コバルト、マグネシウム及びニッケルの合計に対するコバルトの原子比率は０．５以上であることが好ましい。また、混合物Ｘがマグネシウムを含む場合には、該混合物Ｘ中のコバルト、マグネシウム及びニッケルの合計に対するマグネシウムの原子比率は０．５以下であることが好ましく、混合物Ｘがニッケルを含む場合には、該混合物Ｘ中のコバルト、マグネシウム及びニッケルの合計に対するニッケルの原子比率は０．３３未満であることが好ましい。
アンチモン（Ｓｂ）はジアセチルとアセトアルデヒドやアクロレインなどの副生アルデヒド類の選択率を抑制するために必要な元素であり、（Ｍｏ＋Ｗ）１２原子に対するＳｂの原子比率（ｆ）が式０．１＜ｆ＜３の条件を満足しなければならない。さらに、より優れた触媒性能を発揮するためには、Ｓｂの原子比率（ｆ）が式０．３≦ｆ≦２．５の条件を満たすことが好ましい。
また、メタクロレインの選択率を維持するためには、ＳｂとＦｅの相対量が重要であり、原子比率ｄとｆが式０．１＜ｄ−ｆ＜２．５で表される条件を満足することが必要であり、式０．３≦ｄ−ｆ≦２．３で表される条件を満たすことがより良い触媒性能を発揮させる上で好ましい。
また、メタクロレインの高い選択率を得るためには、ＦｅとＳｂの原子比率ｄとｆが式０．３≦ｄ−ｆ≦２．３及び式０．２＜ｄ／（ａ＋ｂ＋ｄ）＜０．９の２つの条件を同時に満たすことがより好ましい。
次に本発明の酸化物触媒組成物の製造方法について説明する。
本発明の酸化物触媒組成物の製造方法に特に限定はなく、式（Ｉ）で表される酸化物が得られる公知の方法を用いればよい。例えば、下記の第１工程〜第３工程からなる製造方法によって本発明の酸化物触媒組成物を製造することができる。
第１工程では、触媒原料を調製して原料スラリーを得る。モリブデン、タングステン、ビスマス、ランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム、イットリウム、鉄、コバルト、マグネシウム、ニッケル、カリウム、ルビジウム、セシウムの各元素の元素源としては、水または硝酸に可溶なアンモニウム塩、硝酸塩、亜硝酸塩、塩酸塩、硫酸塩、有機酸塩などを挙げることができる。特にモリブデンとタングステンの元素源としてはアンモニウム塩が好ましく、ビスマス、ランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム、イットリウム、鉄、コバルト、マグネシウム、ニッケル、カリウム、ルビジウム、セシウムの各元素の元素源としてはそれぞれの硝酸塩や亜硝酸塩が好ましい。アンチモンの元素源としては五酸化アンチモン、三酸化アンチモンや金属アンチモンが挙げられるが、原料入手容易性の観点から、三酸化アンチモンが好ましい。
原料スラリーの調製方法に特に限定はないが、例えば、以下のようにして調製することができる。モリブデン酸アンモニウム、タングステン酸アンモニウム及び三酸化アンチモンを水に加えて懸濁液とし、この懸濁液を攪拌下に８０〜９０℃で加温し、過酸化水素水を加えて溶液とする。その他の元素の硝酸塩や亜硝酸塩を水または硝酸水溶液に溶解させた溶液を別途調製し、上記のモリブデン、タングステン及びアンチモンを含む溶液と混合して原料スラリーとする。
第２工程では、上記の第１工程で得られた原料スラリーを噴霧乾燥して球形もしくは疑似球形の乾燥粒子状触媒前駆体を製造する。原料スラリーの噴霧化は、通常工業的に実施される方法で行えばよく、遠心方式、二流体ノズル方式及び高圧ノズル方式等の方法によって行うことができる。乾燥熱源としては、スチームまたは電気ヒータ等によって加熱された空気を用いることが好ましく、噴霧乾燥装置の乾燥機入り口温度は１５０〜４００℃の範囲が望ましい。乾燥粒子状触媒前駆体を用いることによって、押出成形触媒やバラツキの少ない打錠成型触媒の作製が可能となる。
第３工程では、第２工程で得られた乾燥粒子状触媒前駆体を焼成することで所望の酸化物触媒組成物を得る。乾燥粒子状触媒前駆体の仮焼は１８０〜４００℃の温度範囲で約０．５〜２４時間行う。仮焼して得られた仮焼触媒は、必要に応じて押出成形や打錠成型して適切な形状にし、その後３５０〜６００℃の温度範囲で約１〜２４時間焼成する。焼成は、回転炉、トンネル炉、マッフル炉等の焼成炉を用いて行うことができる。
酸化物触媒組成物の目的生成物の選択率を改善させる観点からは、酸化物触媒組成物中にシリカは含ませないか、あるいは含有量はできるだけ少量であることが望ましい。しかし、酸化物触媒組成物の表面積を増大させ、活性を高める目的でシリカを使用する場合は、その原料としてシリカゾル、シリカゲル、また珪酸カリ、珪酸ナトリウム等の珪酸塩等を使用することができる。この場合、ＭｏとＷの合計１２原子に対するＳｉ成分の量は、３原子以下が好ましく、より好ましくは１原子以下、更に好ましくは０．１原子以下である。
本発明の酸化物触媒組成物は、イソブチレン及びｔ−ブチルアルコールからなる群より選ばれる少なくとも１種を分子状酸素含有ガスと反応させてメタクロレインまたはメタクロレインとメタクリル酸との混合物を製造するための触媒である。本発明の酸化物触媒組成物を用いてメタクロレインまたはメタクロレインとメタクリル酸との混合物を製造する方法は特に限定されないが、以下に好ましい方法について説明する。
イソブチレン及びｔ−ブチルアルコールからなる群より選ばれる少なくとも１種を分子状酸素含有ガスと反応させる気相接触酸化反応は、固定床反応器内で上記の酸化物触媒組成物よりなる触媒、好ましくは打錠成形触媒を用いて行う。イソブチレン、ｔ−ブチルアルコールまたは両者の混合ガスと、分子状酸素含有ガスと希釈ガスの混合ガス９０〜９９容量％からなる原料ガスを、酸化物触媒組成物よりなる触媒床に、２５０〜４５０℃の温度範囲、及び常圧〜５気圧の圧力下、空間速度４００〜４，０００／ｈｒ［Ｎｏｒｍａｌ  Ｔｅｍｐｅｒａｔｕｒｅ  ａｎｄ  Ｐｒｅｓｓｕｒｅ（ＮＴＰ）条件下］で導入させることで気相接触酸化反応を行うことができる。
上記分子状酸素含有ガスの例としては、純酸素ガス、及び空気等の酸素を含むガスが挙げられる。また、上記希釈ガスの例としては、窒素、二酸化炭素、水蒸気及びこれらの混合ガス等が挙げられる。
上記の混合ガスにおける、分子状酸素含有ガスと希釈ガスの混合比に関しては、体積比で、０．０４＜分子状酸素含有ガス／（分子状酸素含有ガス＋希釈ガス）＜０．３の条件を満足することが好ましい。さらに、原料ガスにおける分子状酸素ガスの濃度は４〜２０容量％であることが好ましい。
原料ガスの水蒸気は、触媒へのコーキングを防ぐ点では必要であるが、メタクリル酸や酢酸やアクリル酸等のカルボン酸の副生を抑制するために、できるだけ希釈ガス中の水蒸気濃度を下げることが好ましい。原料ガス中において水蒸気は、通常０容量％を越えて３０容量％以内の範囲で使用することが好ましい。
本発明の酸化物触媒組成物は熱安定性及び耐還元性に優れ、触媒寿命が長く、目的生成物の選択率が高いので、該酸化物触媒組成物を用いてメタクロレインまたはメタクロレインとメタクリル酸との混合物を製造すると、ジアセチル等の副生成不純物の量を低減しながら、長期間安定に目的生成物の製造を行なうことができる。従来の触媒を用いて製造したメタクロレインには、数千ｐｐｍもの多量のジアセチルが含まれていたが、本発明の酸化物触媒組成物を用いることで、ジアセチルの量を９００ｐｐｍ以下に低減できることが判明した。
また、本発明者らが、メタクロレイン及びメタクロレインとメタクリル酸との混合物についてガスクロマトグラフィーで分析した結果、リテンション時間が約１７．３分の位置にジアセチルのピークが現れ、リテンション時間が約２２．０分と約３９．２分の位置にも未同定のピークが検出された（未同定ピークをそれぞれＲ１とＲ２と命名した）。ジアセチルのピーク面積を１００とした時のＲ１とＲ２のそれぞれのピーク面積強度を求めたところ、Ｒ１とＲ２も着色の要因となりうることが判明した。具体的には、ジアセチルの生成量が６５０ｐｐｍと少ない場合であっても、Ｒ１とＲ２の生成量Ｓ１が５０以上、Ｓ２が８０以上であるとメタクリル酸メチルが着色する傾向が見られることが本発明者らの研究過程で確認された。本発明の酸化物触媒組成物は、ジアセチルのみならず、未同定の不純物であるＲ１とＲ２の生成量も低減することができる。
このようにジアセチルなどの着色要因不純物の量が非常に少ないメタクロレインや、メタクロレインとメタクリル酸との混合物は、透明性に優れたメタクリル酸メチルの原料として非常に有用である。
メタクリル酸メチルを製造する方法としては、直酸法と呼ばれる、３つの反応工程からなる方法と、直メタ法と呼ばれる、２つの反応工程からなる方法とが工業的に実施されている。
直酸法については、日本国、講談社サイエンティフィクから出版されている「石油化学プロセス」（石油学会編）の第１７２〜１７６頁に記載されており、この記載によると、直酸法は第１酸化工程、第２酸化工程及びエステル化工程の３つの反応工程から構成されている。第１酸化工程はイソブチレンとｔ−ブチルアルコールから選ばれる少なくとも一つの出発物質を、触媒の存在下で分子状酸素と気相接触酸化反応させて、メタクロレインを製造する工程である。第２酸化工程は、第１酸化工程で得られたメタクロレインを触媒の存在下で分子状酸素と気相接触酸化反応させて、メタクリル酸を製造する工程である。エステル化工程では、第２酸化工程で得られたメタクリル酸をさらにエステル化してメタクリル酸メチルを得る工程である。
本発明の酸化物触媒組成物を直酸法の第１酸化工程に用いてメタクロレインを製造し、続いて第２酸化工程とエステル化工程を実施することで、メタクリル酸メチルを製造することができる。本発明の酸化物触媒組成物を第１酸化工程に用いてメタクロレインを製造すると、不純物の量が少ないメタクロレインが得られるので、第２酸化工程で用いるメタクロレイン酸化触媒に対して不純物が与える影響、例えば、触媒活性の低下や触媒の寿命の短命化、を低減することができる。また、直酸法の第２酸化工程においては、反応温度が３００〜４００℃と高い為に、メタクロレインに含まれる着色要因物質の大部分が分解されると考えられるが、直酸法においても着色要因物質は完全には分解されないと推定されるので、着色要因物質を含まないメタクロレインを原料として用いることは重要である。
また、直メタ法は、イソブチレン及び／またはｔ−ブチルアルコールを原料とし、酸化物触媒（以下、屡々、「前段触媒」と云う）の存在下に分子状酸素含有ガスを用いて気相酸化してメタクロレインを製造する第１反応工程と、得られたメタクロレインをメタノールと分子状酸素とを共にパラジウム含有担持触媒（以下、屡々、「後段触媒」と云う）の存在下に反応させて、一挙にメタクリル酸メチルを製造する第２反応工程の２つの触媒反応工程からなる方法である。本発明の酸化物触媒組成物は、直メタ法の前段反応触媒として有用である。具体的には、上記した好ましい方法でメタクロレイン又はメタクロレインとメタクリル酸との混合物の製造、即ち、第１反応工程を実施すればよい。
直メタ法の第２反応工程においては、本発明の酸化物触媒組成物を用いて製造した、不純物の量が少ないメタクロレインとメタノールとを反応させて、メタクリル酸メチルを製造する。第２反応工程で用いる後段触媒としては、米国特許第４３４９０１９号、日本国特公昭５７−３５８５９号公報、米国特許第４５１８７９６号、ＷＯ９７／３７５１等に開示されているパラジウムを含む触媒を使用すればよい。又、反応方式についてもこれらの公報に基づいて実施すればよいが、具体的には、分子状酸素、メタクロレイン及びメタノールを後段触媒の存在下、室温から１００℃という穏和な反応温度条件で反応させて、メタクリル酸メチルを製造する。このように第２反応工程はジアセチル等の不純物がほとんど反応しない低温で実施するが、上述のように、従来の前段触媒を用いて第１反応工程を行なうとジアセチル等の不純物の副生成量が大きいので、本発明の酸化物触媒組成物を前段触媒として用いることではじめて、着色要因物質となる不純物の少ないメタクリル酸メチルが得られる。本発明の酸化物触媒組成物を第１反応工程で用いると、第２反応工程で得られるメタクリル酸メチル中の不純物が少ないので、精製工程を繰り返し行う必要がなく、その結果、メタクリル酸メチルのロスが低減し、コスト安につながるので、工業上の実施に際しても非常に有利である。
直メタ法の前段反応及び後段反応、並びにメタクリル酸メチルの精製工程は、連続反応として実施することが可能である。そのような方法の一例として、本願の実施例で行った直メタ法によるメタクリル酸メチルの製造方法、即ち図のフローチャートで表される製造方法が挙げられる。
本発明の酸化物触媒組成物を前段触媒として用いる直メタ法によって製造したメタクリル酸メチルは非常に透明性に優れている。本願の実施例及び比較例の結果から明らかなように、ＪＩＳ−Ｋ６７１６に準じて評価したＡＰＨＡ値は５以下であり、該メタクリル酸メチルを重合して得られるポリマーの着色をＪＩＳ−Ｋ７１０３に準じて測定したＹＩ値は１０以下である。
このように透明度の優れたメタクリル酸メチルポリマーは、ガラスや石英の代替として、光ファイバーや導光板などの高い透明性が求められる用途に非常に有利に用いることができるので、商業的価値が極めて高い。
発明を実施するための最良の形態
次に実施例及び比較例によって本発明をさらに詳細に説明するが、本発明はこれらの実施例に限定されるものではない。
尚、酸化物触媒組成物における酸素原子の数は、他の元素の原子価条件により決定されるものであり、実施例、比較例においては触媒組成物の組成を表す式中において酸素原子は省略する。
実施例及び比較例において、酸化物触媒組成物の性能についての種々の評価は以下の方法に従って行った。
＜転化率と選択率＞
反応成績を表すために用いた転化率と選択率は次式で定義される。なお、転化率と選択率を算出するための分析はガスクロマトグラフィーで行った。
2003053570.tif 000002
＜着色要因不純物の定量＞
メタクロレインまたはメタクロレインとメタクリル酸との混合物に含まれる着色要因不純物はガスクロマトグラフィーで定量した。日本国、島津製作所製のガスクロマトグラフィー用装置（ＧＣ−１７Ａ）に内径０．２５ｍｍのキャピラリーカラムであるＴＣ−１（長さ６０ｍ）、ＤＢ−１（長さ３０ｍ）とＴＧ−ＷＡＸ（長さ２０ｍ）の３本をつなぎ、全長１１０ｍのカラムにして用いた。分析条件としては、カラムのイニシャル温度を４５℃に３０分保持し、その後５℃／分の昇温速度で２２０℃まで昇温し、２２０℃で２５分保持した。ガスクロマトグラフィーに付すサンプルとしては、メタクロレインまたはメタクロレインとメタクリル酸との混合物を含む生成ガスの全量を凝縮し、内部標準物質として１，２−ジメトキシエタンを加えたものを用いた。
上記の条件でガスクロマトグラフィーを行ったところ、リテンション時間が約１７．３分の位置にジアセチルのピークが現れた。また、リテンション時間が約２２．０分と約３９．２分の位置にも未同定ピークが検出され、それぞれＲ１とＲ２と命名した。ジアセチルのピーク面積を１００とした時のＲ１とＲ２のそれぞれのピーク面積強度であるをＳ１とＳ２を求め、Ｒ１とＲ２の生成量とした。
透明性に優れたメタクリル酸メチルを直メタ法で製造するためには、メタクロレイン中のジアセチルの量は９００ｐｐｍ以下であることが好ましく、６００ｐｐｍ以下であることがより好ましい。
＜メタクリル酸メチルモノマーの着色評価＞
メタクリル酸メチルモノマーの着色の度合いはＪＩＳ−Ｋ６７１６に従って評価した。塩化白金カリウムと塩化コバルトを濃塩酸に溶解した溶液を蒸留水で希釈して標準液を調製した。希釈度合いに基づくＡＰＨＡの数値を着色度合いの指標とした。即ち、蒸留水をＡＰＨＡ値０とし、蒸留水による上記溶液の希釈度合いを順次少なくしていくことで、ＡＰＨＡ値５、１０、１５、２０の標準液を準備した。メタクリル酸メチルモノマーを標準液と対比することでＡＰＨＡ値を評価し、メタクリル酸メチルモノマーの着色の度合いの指標とした。
メタクリル酸メチルモノマーの着色の度合いとしては、ＡＰＨＡ値は５以下が好ましい。ＡＰＨＡ値が５以下のメタクリル酸メチルモノマーを重合することによって、透明性に優れたメタクリル酸メチルポリマーが得られる。
＜メタクリル酸メチルポリマーの着色評価＞
メタクリル酸メチルを重合して得られるメタクリル酸メチルポリマーの着色は、ＪＩＳ−Ｋ７１０３のプラスチックの黄色度及び黄変度試験方法の記載に準じて測定した。
測定用サンプルとして長さ５５ｃｍ、幅１０ｃｍ、厚さ５ｍｍのメタクリル酸メチルポリマーの板を作成した。２枚のガラス板にガスケットをはさみ、クランプで締め付け、隙間の均一な空間を作製した。メタクリル酸メチルに重合開始剤として２，２’−アゾビスイソブチロニトリルを０．０５重量％相当を混合したものをロートを使ってガラス板の間に流し込んだ。２枚のガラス板をクランプにて増し締めしながらエアー抜きを行い、密封した。ガラス板ごと５０±１℃の温水に６時間入れ、次いで１１５±１℃の恒温槽中に２時間入れて重合し、メタクリル酸メチルポリマーを得た。得られたポリマーを自然冷却させた後、ガラス板から厚さ５ｍｍのメタクリル酸メチルポリマーの板を取り外し、長さ５５ｃｍ、幅１０ｃｍの板を切り出した。切り出した板の長手方向の両端面をヤスリとバフを使って研磨することで仕上げて、測定用のメタクリル酸メチルポリマーの板を得た。
得られたポリマーの板を長手方向から目視で評価し、更に長光路透過色測定器で分析した。長光路透過色測定器は、日本国、日本電色工業株式会社製のＡＳＡ−２型を使用した。評価の指標としては、ＪＩＳ−Ｋ７１０３プラスチックの黄色度及び黄変度試験方法に記載の黄色度ＹＩを長光路透過色測定器による測定結果より計算して用いた。
メタクリル酸メチルポリマーの黄色度ＹＩが１０以下であれば透明性に優れているので好ましい。
実施例１
組成がＭｏとＷの合計１２原子を基準とした原子比として
2003053570.tif 000003
で表される酸化物触媒組成物を次のようにして製造した。
約５０℃の温水１，７００ｇにヘプタモリブデン酸アンモニウム３５０．０ｇを溶解し、水溶液を得た。この水溶液に三酸化アンチモン１６．８ｇを加えると懸濁液になった。この懸濁液を攪拌下に９０℃まで加温して、３０重量％の過酸化水素水６５．０ｇをゆっくりと加えた。過酸化水素水を加えると、発泡しながら液の色が山吹色に変化し溶液になった。このまま３０分ほど攪拌を継続したのち、この溶液を５０℃まで降温して、攪拌下にこの水溶液を５０℃で保持した（この溶液を「Ａ液」とする）。また、硝酸ビスマス１２８．７ｇ、硝酸セリウム２９．１ｇ、硝酸カリウム１．６６ｇ、硝酸鉄１００．４ｇ、硝酸コバルト３８９．０ｇ、硝酸セシウム１２．９ｇを１５重量％の硝酸水溶液３５０ｇに溶解した（この溶液を「Ｂ液」とした）。Ａ液とＢ液の両液を約２時間程度攪拌混合して原料スラリーを得た。この原料スラリーを噴霧乾燥して噴霧乾燥粉体触媒組成物前駆体を得、得られた触媒組成物前駆体を２００℃で３時間仮焼し、疑似球形粒子体を得た。得られた粒子体を直径５．０ｍｍ、高さ４ｍｍの円柱状に打錠成型した後、５２０℃で３時間焼成して酸化物触媒組成物を得た。
酸化物触媒組成物の初期性能評価として、メタクロレインを製造した。打錠成型触媒組成物４．０ｇを直径１０ｍｍのジャケット付きＳＵＳ３０４製反応管に充填し、反応温度３５０℃でイソブチレン６容量％、酸素１０．８容量％、水蒸気１０．０容量％、窒素７３．２容量％からなる混合ガスを１００ｍｌ／分（ＮＴＰ）の流量で通気し、メタクロレインの合成反応を行った。その結果、イソブチレン転化率は９７．８％であり、メタクロレイン選択率は８８．３％、メタクリル酸選択率は２．４％であった。反応生成ガスの凝縮液を分析すると、ジアセチルの生成量は５００ｐｐｍであり、Ｓ１値は１０、Ｓ２値は５２であった。
次いで、過酷条件テストとして、反応温度を４８０℃に上げ、上記の混合ガス流量を２２０ｍｌ／分（ＮＴＰ）に変更して４８時間通気し、メタクロレインの合成反応を行った。その後、反応温度を３５０℃、原料混合ガス通気量を１００ｍｌ／分に戻したところ、初期性能評価で得られた結果とほぼ同等の結果が得られた。即ち、イソブチレン転化率は９７．８％であり、メタクロレイン選択率は８８．３％、メタクリル酸選択率は２．４％であった。反応生成ガスの凝縮液を分析したところ、ジアセチル生成量は４９０ｐｐｍであり、Ｓ１値は１０、Ｓ２値は５１であった。
また、上記の酸化物触媒組成物を用い、図１に示したフローチャートに準じて、直メタ法でメタクリル酸メチルを製造した。
１．前段反応工程：
初めに、前段反応工程を日本国特開平９−３２３９５０号公報の実施例１の反応方法を参考にして、以下のように実施した。
上記で製造した本発明の打錠触媒を外径５０．７ｍｍ、内径４６．７ｍｍのジャケット付きステンレス製（ＳＵＳ３０４製）反応管のガス入口部から出口部に向かって、触媒層を３層の反応帯に分けて充填した。入口部から順次触媒充填密度（Ｃ）はＣ１＝８００Ｋｇ／ｍ３、Ｃ２＝４００Ｋｇ／ｍ３、Ｃ３＝１０００Ｋｇ／ｍ３であり、各反応帯の充填層の高さ（Ｌ）はＬ１＝０．６ｍ、Ｌ２＝１．５ｍ、Ｌ３＝２．５ｍとなるように充填した。なお、触媒充填密度は、直径５ｍｍ、高さ４ｍｍ、貫通経３ｍｍの円柱状磁器製ラッシヒリングと打錠触媒を混合することで調整した。
ジャケット部の熱媒温度を３２０℃とし、ｔ−ブチルアルコール５．７５ｖｏｌ％、酸素８．３７ｖｏｌ％、水蒸気４．１７ｖｏｌ％および窒素８１．７１ｖｏｌ％の混合ガスを２９０℃で反応管に導入し、空間速度（ＳＶ）６３０ｈｒ−１で反応を行った。ｔ−ブチルアルコール転化率は１００％であり、メタクロレイン選択率は８６．４％、ジアセチルの生成量は５００ｐｐｍであった。また、各反応帯の最高温度はそれぞれＴ１＝３８３℃、Ｔ２＝３８４℃、Ｔ３＝３８４℃であった。
２．メタクロレイン吸収工程：
次に、急冷塔、脱水塔と吸収塔を用いたメタクロレイン吸収工程を、日本国特開平１１−８００７７号公報（米国特許５９６９１７８号）を参考にして、以下のように実施した。
上記の工程１で得られたメタクロレイン及び水蒸気を含有するガスを急冷塔に導入した。急冷塔ではクエンチ水を用いてガスを４４℃に冷却し、ガスに含まれる水蒸気の大半、酸類及び高沸点物質を除去し、部分脱水メタクロレイン含有ガスを得た。得られた部分脱水メタクロレイン含有ガスの組成は、メタクロレインが４．９モル％、水が２．７モル％、アセトン等の液状副生物の合計が０．２モル％、そして窒素、酸素、二酸化炭素、一酸化炭素、未反応イソブチレン等の気体の合計が９２．２モル％であった。
部分脱水メタクロレイン含有ガスを、内径１０ｃｍ、高さ５ｍ、実段数３０のシーブトレイを装着した棚段塔型式の脱水塔の塔底部へ３．６Ｎｍ３／ｈｒで供給した。脱水塔の最上段からは、液状メタノールにハイドロキノン１００重量ｐｐｍを加えた溶液を２００ｇ／ｈｒで供給した。脱水塔内におけるガス温度は、塔底部を４４℃、塔最上部を１８℃に制御し、液状メタノールの温度は１８℃に制御した。脱水塔の最上部圧力は１．５ｋｇ／ｃｍ２に制御した。以上の条件で部分脱水混合ガスを更に脱水し、メタクロレイン及びメタノールガスを含む脱水混合ガスを脱水塔の最上部より得た。
得られた脱水混合ガスを、内径１０ｃｍ、高さ５ｍ、実段数３０のシーブトレイを装着した棚段塔型式の吸収塔の塔底気相部に供給し、液状メタノールにハイドロキノン１００重量ｐｐｍを加えた溶液を９００ｇ／ｈｒで供給した。吸収塔内の塔底液温度は−６℃、最上段の液温度は−３℃に制御し、液状メタノールの温度は−３℃に制御した。また、吸収塔の塔最上部の圧力は１．４ｋｇ／ｃｍ２に制御した。以上の条件で、脱水混合ガス中のメタクロレインガスとメタノールガスの実質的に全量を液状化合物に吸収させ、液状メタクロレイン及び液状メタノールを含む液状混合物（Ａ）を吸収塔の底部から得た。得られた液状混合物の組成は、メタクロレインが３１．７重量％、メタノールが６６．８重量％、水が０．７重量％、アセトン等の副生物が０．８重量％であった。
３．後段反応工程：
初めに後段反応触媒をＷＯ９７／３７５１の参考例１と実施例１に従って製造した。ＷＯ９７／３７５１の参考例１で用いた触媒の製造方法と同様に、水性シリカゾルとして日本国、日産化学社製のスノーテックスＮ−３０（ＳｉＯ２分：３０重量％）を用い、水性シリカゾルに硝酸アルミニウムと硝酸マグネシウムをそれぞれＡｌ／（Ｓｉ＋Ａｌ）の割合が１０モル％、Ｍｇ／（Ｓｉ＋Ｍｇ）の割合が１０モル％となるように加えて溶解し、１３０℃に設定した噴霧乾燥機で噴霧乾燥して平均粒径が６０μｍの球状担体を得た。得られた担体を空気中で３００℃で２時間、ついで６００℃で３時間焼成した後、これを触媒の担体として使用した。担体１００重量部当たりパラジウムが５重量部、鉛分が６．５重量部となるように、担体を塩化パラジウム１５重量％及び塩化ナトリウム１０重量％水溶液と混合し、室温で１時間撹拌し、塩化パラジウム及び硝酸鉛を担体に完全に吸着させた。ついで、Ｐｄ＋Ｐｂに対して３倍モル量のヒドラジン水溶液をかき混ぜながら滴下して、塩化パラジウム及び硝酸鉛を還元し、触媒〔Ｐｄ５．０Ｐｂ６．５／ＳｉＯ２−Ａｌ２Ｏ３−ＭｇＯ（Ｐｄ、Ｐｂの右肩の数字は、担体１００重量部当たりの重量部を表す）〕を得た（以下、得られた触媒を「触媒中間体」と称す）。得られた触媒中間体を分析したところ、Ｐｄ／Ｐｂ担持組成比は原子比で３／１．９５、粉末Ｘ線回折パターンにおける最大強度ピークのＸ線回折角（２θ）が３８．７４５度、そしてパラジウム金属（３ｄ）／鉛金属（４ｆ）のＸ線光電子スペクトルの強度比は１／１．２４であった。
次に、ＷＯ９７／３７５１の実施例１の方法で上記触媒中間体を活性化した。触媒分離器を備え、液相部が５．０リットルの外部循環型ステンレス製気泡塔反応器に触媒中間体１，２００ｇを仕込んだ。３６．７重量％のメタクロレイン／メタノール溶液を２．１６リットル／ｈｒ、２〜４重量％のＮａＯＨ／メタノール溶液を０．２４リットル／ｈｒで連続的に反応器に供給し（上記２種の溶液からなる反応系のメタクロレイン濃度は約３３重量％）、反応温度８０℃、反応圧力５ｋｇ／ｃｍ２で出口酸素濃度が３．０容量％（酸素分圧０．１５ｋｇ／ｃｍ２相当）となるように空気量を調整しながら反応器に空気を供給した。反応系のｐＨは７．１となるように反応器に供給するＮａＯＨ濃度をコントロールした。反応生成物（活性化処理済触媒）は、反応器から２．４リットル／ｈｒで連続的に抜き出した。上記の活性化処理を５０時間で終了した。上記反応の間、反応器出口から抜き出す反応生成物は、平均すると約２７０ｐｐｍの鉛を含んでいた。これは、反応系中に生成したメタクリル酸（抜き出した反応生成物中の平均濃度は１．１重量％）の作用により、触媒から鉛がイオンの形で反応系中に溶けだしたものが、メタクロレインとメタノールの反応により生成する活性水素により還元されたものと推定される。活性化処理した触媒を分析したところ、Ｐｄ／Ｐｂ原子比は３／１．２４であり、粉末Ｘ線回折パターンにおける最大強度のピークのＸ線回折角（２θ）は３８．６５２度であった。
工程２（メタクロレイン吸収工程）で得られた液状混合物（Ａ）と上記の後段反応触媒を用い、日本国特開平１１−８００７７号公報（米国特許５９６９１７８号に対応）の実施例を参考にして、以下の方法で後段反応を実施した。液相部が５．０リットルの外部循環型ステンレス製気泡塔反応器を２器直列につないだ（反応器−Ｉに反応器−ＩＩをつないだ）反応装置を用意し、２器の反応器に各々９００ｇの活性化した後段触媒を仕込んだ。この反応器−Ｉには、工程２で得た液状混合物（Ａ）を１６００ｇ／ｈｒで供給した。また、２器の反応器内の液のｐＨが６．１、鉛濃度が２０重量％になるように水酸化ナトリウムのメタノール溶液及び酢酸鉛のメタノール溶液を各反応器に供給した。反応温度は８０℃、反応圧力は３．０ｋｇ／ｃｍ２、反応器排出口より排出されるガス中の酸素分圧は反応器−Ｉでは０．０９５ｋｇ／ｃｍ２、反応器−ＩＩでは０．０３ｋｇ／ｃｍ２であった。以上の条件下でメタクロレインの酸化的エステル化反応を行い、メタクリル酸メチル、水、メタクロレイン及びメタノール等を含有する反応混合物（Ｂ）を反応器−ＩＩの排出口より得た。この反応におけるメタクロレイン転化率は８０．３％、メタクリル酸メチル選択率は９０．７％であった。
４．メタクロレイン回収工程
メタクロレイン回収工程は日本国特開平１１−２４６４５３号公報の実施例１を参考に実施した。上記工程３（後段反応工程）で得たメタクロレイン、メタクリル酸メチル、水、メタクリル酸及びメタノールからなる反応混合物（Ｂ）を、内径１５ｃｍ、高さ６ｍ、実段数４５のシーブトレーを装着した棚段塔型式の蒸留塔の塔頂から３０段目に１，６００ｇ／ｈｒで供給した。塔頂からは、塔内の流下液中の重合禁止剤濃度が１００ｐｐｍ以上になるようにハイドロキノンを供給した。蒸留塔の塔頂温度は３１℃、塔底温度は８４℃、塔底より６段目の温度は８１．４℃、塔頂の圧力は大気圧で操作し、塔底液（Ｃ）を得た。
５．酸処理・油水分離工程
工程４で得た塔底液（Ｃ）を８００ｇ／ｈｒで油水分離槽へ供給した。油水分離槽の水層のｐＨが２になるように、油水分離槽へ塔底液（Ｃ）を送る配管には硫酸水を供給した。油水分離槽の液を遠心分離器で油層と水層に分離し、油層を次の高沸分離工程に付した。尚、油水分離槽は２器設け、供給液の受け入れを切り替えできるようにした。
６．高沸分離工程
日本国特開平１１−３０２２２４号公報の実施例１を参考に高沸分離工程を実施した。内径１０ｃｍ、高さ５ｍ、実段数３０のシーブトレーを装着した棚段塔型式の蒸留塔の塔頂より２０段目に工程５で遠心分離した油層を６００ｇ／ｈｒで供給した。塔頂にはブライン冷却器を有する減圧下で液抜するための装置を設け、塔底には、減圧下で塔底蒸気を抜き出して冷却し、凝縮液を得るための冷却器を含む、液面計でコントロールされた装置を設けた。塔頂より５ｗｔ％のハイドロキノンを含有したメタクリル酸メチル溶液を４０ｇ／ｈｒで供給しながら、還流量が１，０００ｇ／ｈｒ、塔頂圧が１５０ｍｍＨｇの条件下で連続運転した。塔頂と塔底の温度はそれぞれ４５℃と７０℃とした。塔頂から蒸気を抜き出し、冷却器で凝縮液とした。凝縮液の抜き出しは５００ｇ／ｈｒで行った。
７．低沸分離工程
低沸分離工程を日本国特開平１１−３５５２３号公報の実施例１を参考に実施した。内径１０ｃｍ、高さ５ｍ、実段数３０のシーブトレーを装着した棚段塔型式の蒸留塔の塔頂より１０段目に工程６で得た凝縮液を５００ｇ／ｈｒで供給した。塔頂にはブライン冷却器を有する減圧下で液抜きするための装置を設け、塔底には、減圧下で塔底蒸気を抜き出して冷却し、凝縮液を得るための冷却器を含む、液面計でコントロールされた装置を設けた。塔頂より５ｗｔ％のハイドロキノンを含有したメタクリル酸メチル溶液を４０ｇ／ｈｒで供給しながら、還流量が４００ｇ／ｈｒ、塔頂圧が２５０ｍｍＨｇの条件下で連続運転した。塔頂と塔底の温度はそれぞれ５０℃と８０℃とした。塔底より蒸気を抜き出し、冷却器により凝縮液とした。凝縮液の抜き出しは５００ｇ／ｈｒで行った。
８．メタクリル酸メチル精製工程
工程７で抜き出した凝縮液を、内径１０ｃｍ、高さ５ｍ、段数７０のシーブトレーを装着した棚段塔型式の蒸留塔の塔頂より３５段目に５００ｇ／ｈｒで供給した。塔頂にはブライン冷却器を有する減圧下で液抜きできる装置を設け、塔底には、減圧下で塔底蒸気を抜き出して冷却し、凝縮液を得るための冷却器を含む、液面計でコントロールされた装置を設けた。塔頂より５ｗｔ％のハイドロキノンを含有したメタクリル酸メチル溶液を４０ｇ／ｈｒで供給しながら、還流量が２２５ｇ／ｈｒ、塔頂圧が１４０ｍｍＨｇの条件下で連続運転した。塔頂と塔底の温度はそれぞれ５５℃と８０℃とした。塔頂より蒸気を抜き出し、冷却器で凝縮し、４５０ｇ／ｈｒの流速で精製メタクリル酸メチルを得た。
得られた精製メタクリル酸メチルのＡＰＨＡ値は約３であり、それを用いて製造したメタクリル酸メチルポリマーの黄色度ＹＩは３．５であった。このように、ＡＰＨＡ値と黄色度ＹＩはいずれも優れていた。
比較例１
組成がＭｏとＷの合計１２原子を基準とした原子比として
2003053570.tif 000004
で表される酸化物触媒組成物を次のようにして製造した。
約５０℃の温水１，７５０ｇにヘプタモリブデン酸アンモニウム３６２ｇを溶解した（この溶液を「Ａ液」とする）。また、硝酸ビスマス１３３ｇ、硝酸セリウム３０．１ｇ、硝酸カリウム１．７２ｇ、硝酸鉄１０３．９ｇ、硝酸コバルト４０２ｇ及び硝酸セシウム１３．４ｇを１５重量％の硝酸水溶液３５５ｇに溶解した（この溶液を「Ｂ液」とする）。Ａ液とＢ液の両液を約２時間程度攪拌混合して原料スラリーを得た。この原料スラリーを噴霧乾燥して噴霧乾燥粉体触媒組成物前駆体を得、得られた触媒組成物前駆体を２００℃で３時間仮焼し、疑似球形粒子体を得た、得られた粒子体を直径５．０ｍｍ、高さ４ｍｍの円柱状に打錠成型した後、５００℃で３時間焼成して酸化物触媒組成物を得た。
酸化物触媒組成物の初期反応評価として、実施例１と同様にメタクロレインを製造した。その結果、イソブチレン転化率は９７．４％であり、メタクロレイン選択率は８６．５％、メタクリル酸選択率は２．４％であった。反応生成ガスの凝縮液を分析すると、ジアセチルの生成量は３，５００ｐｐｍであり、Ｓ１は２０、Ｓ２は５６であった。
次いで、実施例１と同様に過酷条件テストを実施して、触媒の性能を評価した。その結果、イソブチレン転化率は９７．４％であり、メタクロレイン選択率は８６．３％、メタクリル酸選択率は２．４％であった。反応生成ガスの凝縮液を分析したところ、ジアセチルの生成量は３，６００ｐｐｍであり、Ｓ１値は２１、Ｓ２値は５６であった。
また、上記の酸化物触媒組成物を用いて、実施例１と同様に直メタ法でメタクリル酸メチルを製造した。得られたメタクリル酸メチルのＡＰＨＡ値は８であり、それを用いて製造したメタクリル酸メチルポリマーの黄色度ＹＩは１２．５であった。このように、ＡＰＨＡ値と黄色度ＹＩはいずれも劣っていた。
実施例２
表１に示した組成の酸化物触媒組成物が得られるように原料の仕込み量を調整し、実施例１と同様の方法で酸化物触媒組成物を製造した。また、触媒の焼成は表１に示した温度で行った。
実施例１と同様に初期反応評価及び過酷テストを実施した。表２に初期反応評価の結果を、表３に過酷テスト後に初期反応評価条件で評価した結果を示した。また、実施例１と同様に直メタ法でメタクリル酸メチルモノマーを製造し、製造したメタクリル酸メチルモノマーを用いてメタクリル酸メチルポリマーを製造した。メタクリル酸メチルモノマーのＡＰＨＡ値とメタクリル酸メチルポリマーの黄色度ＹＩは表４に示した。
実施例３
組成がＭｏとＷの合計１２原子を基準とした原子比として
2003053570.tif 000005
で表される酸化物触媒組成物を次のように製造した。
約６０℃の温水１，９００ｇにパラタングステン酸アンモニウム１０３．６ｇを溶解し、更にヘプタモリブデン酸アンモニウム２６７．１ｇを溶解して水溶液を得た。この水溶液に、三酸化アンチモン１１．６ｇを加えると懸濁液になった。この懸濁液を攪拌下に９０℃まで加温して、３０重量％の過酸化水素水５０．０ｇをゆっくりと加えた。過酸化水素水を加えると、発泡しながら液の色が山吹色に変化し溶液になった。このまま３０分ほど攪拌を継続したのち、この溶液を５０℃まで降温して、攪拌下にこの水溶液を５０℃で保持した。（この溶液を「Ａ液」とする）。また、硝酸ビスマス１３１．９ｇ、硝酸セリウム２８．０ｇ、硝酸カリウム３．２１ｇ、硝酸鉄６４．６ｇ、硝酸コバルト３０２．２ｇ、硝酸ニッケル４６．３ｇ、硝酸セシウム６．２３ｇを１５重量％の硝酸水溶液２８０ｇに溶解した（この溶液を「Ｂ液」とした）。Ａ液とＢ液の両液を約２時間攪拌混合して原料スラリーを得た。この原料スラリーを噴霧乾燥した噴霧乾燥粉体触媒組成物前駆体を得、得られた触媒前駆体を２００℃で３時間仮焼し、疑似球形粒子体を得た。得られた粒子体を直径５．０ｍｍ、高さ４ｍｍの円柱状に打錠成型した後、５２０℃で３時間焼成して酸化物触媒組成物を得た。
実施例１と同様に初期反応評価及び過酷テストを実施した。表２に初期反応評価の結果を、表３に過酷テスト後に初期反応評価条件で評価した結果を示した。また、実施例１と同様に直メタ法でメタクリル酸メチルモノマーを製造し、製造したメタクリル酸メチルモノマーを用いてメタクリル酸メチルポリマーを製造した。メタクリル酸メチルモノマーのＡＰＨＡ値とメタクリル酸メチルポリマーの黄色度ＹＩは表４に示した。
実施例４〜実施例２０
表１に示した組成の酸化物触媒組成物が得られるように原料の仕込み量を調整し、酸化物触媒組成物を製造した。なお、タングステンが含まれない場合には、実施例１と同様の方法で酸化物触媒組成物を製造し、タングステンが含まれる場合には、実施例３と同様の方法で酸化物触媒組成物を製造した。また、触媒の焼成は表１に示した温度で行った。
実施例１と同様に初期反応評価及び過酷テストを実施した。表２に初期反応評価の結果を、表３に過酷テスト後に初期反応評価条件で評価した結果を示した。また、実施例１と同様に直メタ法でメタクリル酸メチルモノマーを製造し、製造したメタクリル酸メチルモノマーを用いてメタクリル酸メチルポリマーを製造した。メタクリル酸メチルモノマーのＡＰＨＡ値とメタクリル酸メチルポリマーの黄色度ＹＩは表４に示した。
比較例２〜比較例１６
表１に示した組成の酸化物触媒組成物が得られるように原料の仕込み量を調整し、酸化物触媒組成物を製造した。なお、アンチモンが含まれない場合には比較例１と同様の方法で酸化物触媒組成物を製造し、アンチモンが含まれるがタングステンが含まれない場合には実施例１と同様の方法で酸化物触媒組成物を製造し、アンチモンとタングステンが含まれる場合には実施例３と同様の方法で酸化物触媒組成物を製造した。また、触媒の焼成は表１に示した温度で行った。表２に初期反応評価の結果を示した。
初期反応評価でメタクロレインの選択率が８６．５％以上であった比較例３、６、７、８の酸化物触媒組成物については、実施例１と同様に過酷テストを実施した。表３には過酷テスト後に初期反応評価条件で評価した結果を示した。また、実施例１と同様に直メタ法でメタクリル酸メチルモノマーを製造し、製造したメタクリル酸メチルモノマーを用いてメタクリル酸メチルポリマーを製造した。メタクリル酸メチルモノマーのＡＰＨＡ値とメタクリル酸メチルポリマーの黄色度ＹＩは表４に示した。
2003053570.tif 000006
2003053570.tif 000007
2003053570.tif 000008
2003053570.tif 000009
2003053570.tif 000010
2003053570.tif 000011
上記の表２〜表４に示す結果から明らかなように、実施例において製造したメタクロレインは、ジアセチルの生成量と共にＲ１及びＲ２の相対生成量も少なく、本願の酸化物触媒組成物を前段触媒として用いて直メタ法でメタクリル酸メチルを製造すると、メタクリル酸メチルにはほとんど着色が見られなかった。また、直メタ法で製造したメタクリル酸メチルを重合して得られたポリマーにもほとんど着色は見られなかった。更に表３から明らかなように、実施例で製造した酸化物触媒組成物は、高温でメタクロレインの製造を行う過酷条件テストにおいても通常の反応と変わらずに高いメタクロレイン選択率を示し、ジアセチル、Ｒ１及びＲ２の生成量も低かった。従って、本発明の酸化物触媒組成物は、従来の酸化物触媒組成物と比べて、不純物の生成量が少なく、また、優れた耐熱性及び耐還元性を有することが判明した。
産業上の利用可能性
本発明の酸化物触媒組成物は熱安定性及び耐還元性に優れ、触媒寿命が長く、目的生成物の選択率が高いので、酸化物触媒組成物を用いてメタクロレインまたはメタクロレインとメタクリル酸との混合物を製造すると、ジアセチル等の副生成不純物の量を低減しながら、長期間安定に目的生成物の製造を行なうことができる。ジアセチル等の副生成不純物の含有量の少ないメタクロレインや、メタクロレインとメタクリル酸との混合物は、透明性に優れたメタクリル酸メチルモノマーの原料として非常に有用である。該透明性に優れたメタクリル酸メチルモノマーを重合して得られる透明性の優れたメタクリル酸メチルポリマーは、ガラスや石英の代替として、光ファイバーや導光板などの高い透明性が求められる用途に非常に有利に用いることができるので、商業的価値が極めて高い。
【図面の簡単な説明】
図は、直メタ法でメタクリル酸メチルを製造するために実施例で行った製造工程を示すフローチャートである。
符号の説明
１：  前段反応工程
２：  メタクロレイン（ＭＡＬ）吸収工程
３：  後段反応工程
４：  メタクロレイン（ＭＡＬ）回収工程
５：  酸処理・油水分離工程
６：  高沸分離工程
７：  低沸分離工程
８：  メタクリル酸メチル（ＭＭＡ）精製工程
【図１】
2003053570.tif 000012
【手続補正書】
【提出日】平成15年10月28日(2003.10.28)
【手続補正１】
【補正対象書類名】特許請求の範囲
【補正対象項目名】請求項１
【補正方法】変更
【補正の内容】
【請求項１】
イソブチレン及びｔ−ブチルアルコールからなる群より選ばれる少なくとも１種を分子状酸素含有ガスと反応させてメタクロレインまたはメタクロレインとメタクリル酸との混合物を製造するための、下記式（Ｉ）で表される酸化物触媒組成物。
（Ｍｏ＋Ｗ）１２ＢｉａＡｂＢｃＦｅｄＸｅＳｂｆＯｇ        （Ｉ）
（式中、
Ａはランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム及びイットリウムからなる群より選ばれる少なくとも１種の元素であり；
Ｂはカリウム、ルビジウム及びセシウムからなる群より選ばれる少なくとも１種の元素であり；
Ｘはコバルト単独、または必須成分であるコバルトと、マグネシウム及びニッケルからなる群より選ばれる少なくとも１種とからなる混合物であり；
モリブデン（Ｍｏ）とタングステン（Ｗ）の合計１２原子に対するモリブデン（Ｍｏ）の原子数の範囲は９を超え１２以下であり、タングステン（Ｗ）の原子数の範囲は０以上３未満であり；そして
ａ、ｂ、ｃ、ｄ、ｅ、ｆ及びｇは、それぞれ、モリブデン（Ｍｏ）とタングステン（Ｗ）の合計１２原子に対するビスマス（Ｂｉ）、Ａ、Ｂ、鉄（Ｆｅ）、Ｘ、アンチモン（Ｓｂ）及び酸素（Ｏ）の原子比率を表し、
０＜ａ≦８、
０＜ｂ≦８、
０＜ｃ＜３、
０．２＜ｄ＜５、
１≦ｅ≦１２、
０．１＜ｆ＜３、
ｇは存在する他の元素の原子価状態を満足させるのに必要な酸素の原子数であり；そして
ａ、ｂ、ｃ、ｄ及びｆは以下の式
０．０２＜ｂ／（ａ＋ｂ＋ｃ）＜０．６、
０＜ｃ／（ａ＋ｂ＋ｃ）≦０．９、
０．０１＜ｄ／（ａ＋ｂ＋ｄ）≦０．９、
０．１＜ｄ−ｆ＜２．５
の条件を満足する。）
【手続補正２】
【補正対象書類名】明細書
【補正対象項目名】０００１
【補正方法】変更
【補正の内容】
【０００１】
明  細  書
酸化物触媒組成物
技術分野
本発明は、酸化物触媒組成物に関する。更に詳細には、本発明は、イソブチレン及びｔ−ブチルアルコールからなる群より選ばれる少なくとも１種を分子状酸素含有ガスと反応させてメタクロレインまたはメタクロレインとメタクリル酸との混合物を製造するための酸化物触媒組成物であって、モリブデン又はモリブデンとタングステンの混合物、ビスマス、鉄、アンチモンを含有し、更にプロメチウムを除くランタノイド族元素とイットリウムからなる群より選ばれる少なくとも１種の元素、カリウム、ルビジウム及びセシウムからなる群より選ばれる少なくとも１種の元素、並びにコバルト単独、または必須成分であるコバルトと、マグネシウム及びニッケルからなる群より選ばれる少なくとも１種とからなる混合物を含有し、該成分元素について特定の組成比を有する酸化物触媒組成物に関する。
本発明の酸化物触媒組成物は熱安定性及び耐還元性に優れ、触媒寿命が長く、目的生成物の選択率が高いので、該酸化物触媒組成物を用いてメタクロレインまたはメタクロレインとメタクリル酸との混合物を製造すると、ジアセチル等の副生


【手続補正３】
【補正対象書類名】明細書
【補正対象項目名】０００７
【補正方法】変更
【補正の内容】
【０００７】
合物等を含まない酸化生成ガスを得ることを提案している。この公報には、メタクロレインとメタクリル酸の生成量以外にマレイン酸と重合物の生成量が記載されているが、メタクリル酸メチルの着色要因物質となる微量不純物に関する記載は何もない。
また、直酸法の第２酸化工程においては、反応温度が３００〜４００℃と高い為に、第１酸化工程で副生したジアセチル等の着色要因物質の大部分が分解されるので、着色要因物質についてはあまり問題視されていなかったと考えられる。しかし、直酸法においても着色要因物質が第２酸化工程で完全に分解されるわけではないので、着色要因物質を副生しない第１酸化工程の触媒が必要である。
直酸法の第１酸化工程及び第２酸化工程に関連する、メタクリル酸メチルの着色要因物質となる不純物に関しては、日本国特許第２５０９０４９号公報（米国特許第５，２６４，６２７号に対応）に不純物の除去に関する記載がある。この公報によると、ビスマス、モリブデンおよび鉄を含有してなる酸化物触媒を充填した熱交換型多管式第１酸化反応器に、イソブチレン、ｔ−ブタノール及びメチル−ｔ−ブチルエーテルからなる群のから選ばれた少なくとも１種の化合物を分子状酸素とともに導入して接触気相酸化反応を行い、主としてメタクロレインを生成させ、その後、メタクロレインを含有する反応生成ガスを、モリブデン及びリンを含有してなる


【手続補正４】
【補正対象書類名】明細書
【補正対象項目名】０００９
【補正方法】変更
【補正の内容】
【０００９】
チルエステル化（後段反応）を低温条件下（室温〜１００℃）で行う。この方法の利点は、直酸法よりもメタクリル酸メチルの収率が高い点であるが、着色要因物質であるジアセチル等が後段反応触媒で殆ど分解されることなく、その後の精製工程に持ち込まれるという問題がある。従って、直メタ法では、メタクリル酸メチルの品質を高めるために前段反応における着色要因不純物をできるだけ少なくする必要がある。その為には、メタクロレインの選択率が高く、耐熱性及び耐還元性に優れ、着色要因不純物の選択率ができるだけ低い触媒の開発が強く望まれていた。
発明の概要
本発明者らは、上記の状況を鑑み、メタクロレインの選択率が高く、耐熱性及び耐還元性に優れ、着色要因不純物の選択率ができるだけ低い触媒を開発すべく鋭意研究を行った。その結果、驚くべきことに、モリブデン又はモリブデンとタングステンの混合物、ビスマス、鉄、アンチモンを含有し、更にプロメチウムを除くランタノイド族元素とイットリウムからなる群より選ばれる少なくとも１種の元素、カリウム、ルビジウム及びセシウムからなる群より選ばれる少なくとも１種の元素、並びにコバルト単独、または必須成分であるコバルトと、マグネシウム及びニッケルからなる群より選ばれる少なくとも１種とからなる混合物を含有する触媒組成物で


【手続補正５】
【補正対象書類名】明細書
【補正対象項目名】００１１
【補正方法】変更
【補正の内容】
【００１１】
５：  酸処理・油水分離工程
６：  高沸分離工程
７：  低沸分離工程
８：  メタクリル酸メチル（ＭＭＡ）精製工程
発明の詳細な説明
本発明によれば、イソブチレン及びｔ−ブチルアルコールからなる群より選ばれる少なくとも１種を分子状酸素含有ガスと反応させてメタクロレインまたはメタクロレインとメタクリル酸との混合物を製造するための、下記式（Ｉ）で表される酸化物触媒組成物が提供される。
（Ｍｏ＋Ｗ）１２ＢｉａＡｂＢｃＦｅｄＸｅＳｂｆＯｇ        （Ｉ）
（式中、
Ａはランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム及びイットリウムからなる群より選ばれる少なくとも１種の元素であり；
Ｂはカリウム、ルビジウム及びセシウムからなる群より選ばれる少なくとも１種の元素であり；
Ｘはコバルト単独、または必須成分であるコバルトと、マグネシウム及びニッケルからなる群より選ばれる少なくとも１種とからなる混合物であり；


【手続補正６】
【補正対象書類名】明細書
【補正対象項目名】００１３
【補正方法】変更
【補正の内容】
【００１３】
次に本発明の理解を容易にするために、本発明の基本的特徴及び好ましい態様を列挙する。
１．イソブチレン及びｔ−ブチルアルコールからなる群より選ばれる少なくとも１種を分子状酸素含有ガスと反応させてメタクロレインまたはメタクロレインとメタクリル酸との混合物を製造するための、下記式（Ｉ）で表される酸化物触媒組成物。
（Ｍｏ＋Ｗ）１２ＢｉａＡｂＢｃＦｅｄＸｅＳｂｆＯｇ        （Ｉ）
（式中、
Ａはランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム及びイットリウムからなる群より選ばれる少なくとも１種の元素であり；
Ｂはカリウム、ルビジウム及びセシウムからなる群より選ばれる少なくとも１種の元素であり；
Ｘはコバルト単独、または必須成分であるコバルトと、マグネシウム及びニッケルからなる群より選ばれる少なくとも１種とからなる混合物であり；
モリブデン（Ｍｏ）とタングステン（Ｗ）の合計１２原子に対するモリブデン（Ｍｏ）の原子数の範囲は９を超え１２以下であり、タングステン（Ｗ）の原子数の範囲は０以上３


【手続補正７】
【補正対象書類名】明細書
【補正対象項目名】００１６
【補正方法】変更
【補正の内容】
【００１６】
本発明の酸化物触媒組成物は、下記式（Ｉ）で表される。
（Ｍｏ＋Ｗ）１２ＢｉａＡｂＢｃＦｅｄＸｅＳｂｆＯｇ        （Ｉ）
（式中、
Ａはランタン、セリウム、プラセオジウム、ネオジウム、サマリウム、ユウロピウム、ガドリウム、テルビウム、ジスプロシウム、ホルミニウム、エルビウム、ツリウム、イッテルビウム、ルテチウム、イットリウムからなる群より選ばれる少なくとも１種の元素であり；
Ｂはカリウム、ルビジウム及びセシウムからなる群より選ばれる少なくとも１種の元素であり；
Ｘはコバルト単独、または必須成分であるコバルトと、マグネシウム及びニッケルからなる群より選ばれる少なくとも１種とからなる混合物であり；
モリブデン（Ｍｏ）とタングステン（Ｗ）の合計１２原子に対するモリブデン（Ｍｏ）の原子数の範囲は９を超え１２以下であり、タングステン（Ｗ）の原子数の範囲は０以上３未満であり；そして
ａ、ｂ、ｃ、ｄ、ｅ、ｆ及びｇは、それぞれ、モリブデン（Ｍｏ）とタングステン（Ｗ）の合計１２原子に対するビスマス（Ｂｉ）、Ａ、Ｂ、鉄（Ｆｅ）、Ｘ、アンチモン（Ｓｂ）及び酸素（Ｏ）の原子比率を表し、
０＜ａ≦８、
０＜ｂ≦８、


【手続補正８】
【補正対象書類名】明細書
【補正対象項目名】００２１
【補正方法】変更
【補正の内容】
【００２１】
（ａ＋ｂ＋ｄ）＜０．９の２つの条件を満足することが更により好ましい。
式（Ｉ）で表される本発明の酸化物触媒組成物においてＸはコバルト単独、または必須成分であるコバルトと、マグネシウム及びニッケルからなる群より選ばれる少なくとも１種とからなる混合物である。メタクロレイン選択率を低下させることなく触媒活性を高める上で、式（Ｉ）におけるＸとしてコバルト（Ｃｏ）が不可欠であり、ＭｏとＷの合計１２原子に対するＸの原子比率（ｅ）は、式１≦ｅ≦１２の条件を満足する必要がある。
また、マグネシウム（Ｍｇ）とニッケル（Ｎｉ）は上記式（Ｉ）のＸにおいて、Ｃｏの一部を代替する元素として使用することが可能である。Ｍｇ原料やＮｉ原料はＣｏ原料に比べて安価であり、触媒製造コストの面からＣｏの一部をＭｇやＮｉに代替できることは、工業的意義が大きい。しかしながら、本発明の酸化物触媒組成物がＣｏを含まず、ＸとしてＭｇ単独やＮｉ単独又はＭｇとＮｉのみの混合物を含有する場合には、充分な触媒活性を発揮することができない。Ｘとして用いる混合物（即ち、混合物Ｘ）においては、コバルト、マグネシウム及びニッケルの合計に対するコバルトの原子比率は０．５以上であることが好ましい。また、混合物Ｘがマグネシウムを含む場合には、該混合物Ｘ中のコバルト、マグネシウム及びニッケルの合計に対するマグネシウムの原子比


【手続補正９】
【補正対象書類名】明細書
【補正対象項目名】００２６
【補正方法】変更
【補正の内容】
【００２６】
相接触酸化反応は、固定床反応器内で上記の酸化物触媒組成物よりなる触媒床、好ましくは成形触媒床を用いて行う。イソブチレン、ｔ−ブチルアルコールまたは両者の混合ガス１〜１０容量％と、分子状酸素含有ガスと希釈ガスの混合ガス９９〜９０容量％からなる原料ガスを、酸化物触媒組成物よりなる触媒床に、２５０〜４５０℃の温度範囲、及び常圧〜５気圧の圧力下、空間速度４００〜４，０００／ｈｒ［Ｎｏｒｍａｌ  Ｔｅｍｐｅｒａｔｕｒｅ  ａｎｄ  Ｐｒｅｓｓｕｒｅ（ＮＴＰ）条件下］で導入させることで気相接触酸化反応を行うことができる。
上記分子状酸素含有ガスの例としては、純酸素ガス、及び空気等の酸素を含むガスが挙げられる。また、上記希釈ガスの例としては、窒素、二酸化炭素、水蒸気及びこれらの混合ガス等が挙げられる。
上記の混合ガスにおける、分子状酸素含有ガスと希釈ガスの混合比に関しては、体積比で、０．０４＜分子状酸素含有ガス／（分子状酸素含有ガス＋希釈ガス）＜０．３の条件を満足することが好ましい。さらに、原料ガスにおける分子状酸素ガスの濃度は４〜２０容量％であることが好ましい。
原料ガスの水蒸気は、触媒へのコーキングを防ぐ点では必要であるが、メタクリル酸や酢酸やアクリル酸等のカルボン酸の副生を抑制するために、できるだけ希釈ガス中の水蒸気濃度を下げることが好ましい。原料ガス中において水蒸気は、通常０容量％を越えて３０容量％以内の範囲で使用すること


【手続補正１０】
【補正対象書類名】明細書
【補正対象項目名】００４１
【補正方法】変更
【補正の内容】
【００４１】
３０重量％）を用い、水性シリカゾルに硝酸アルミニウムと硝酸マグネシウムをそれぞれＡｌ／（Ｓｉ＋Ａｌ）の割合が１０モル％、Ｍｇ／（Ｓｉ＋Ｍｇ）の割合が１０モル％となるように加えて溶解し、１３０℃に設定した噴霧乾燥機で噴霧乾燥して平均粒径が６０μｍの球状担体を得た。得られた担体を空気中で３００℃で２時間、ついで６００℃で３時間焼成した後、これを触媒の担体として使用した。担体１００重量部当たりパラジウムが５重量部、鉛分が６．５重量部となるように、担体を塩化パラジウム１５重量％及び塩化ナトリウム１０重量％水溶液、硝酸鉛の１３重量％水溶液と混合し、室温で１時間撹拌し、塩化パラジウム及び硝酸鉛を担体に完全に吸着させた。ついで、Ｐｄ＋Ｐｂに対して３倍モル量のヒドラジン水溶液をかき混ぜながら滴下して、塩化パラジウム及び硝酸鉛を還元し、触媒〔Ｐｄ５．０Ｐｂ６．５／ＳｉＯ２−Ａｌ２Ｏ３−ＭｇＯ（Ｐｄ、Ｐｂの右肩の数字は、担体１００重量部当たりの重量部を表す）〕を得た（以下、得られた触媒を「触媒中間体」と称す）。得られた触媒中間体を分析したところ、Ｐｄ／Ｐｂ担持組成比は原子比で３／１．９５、粉末Ｘ線回折パターンにおける最大強度ピークのＸ線回折角（２θ）が３８．７４５度、そしてパラジウム金属（３ｄ）／鉛金属（４ｆ）のＸ線光電子スペクトルの強度比は１／１．２４であった。
次に、ＷＯ９７／３７５１の実施例１の方法で上記触媒中間体を活性化した。触媒分離器を備え、液相部が５．０リッ




【国際調査報告】
2003053570.tif 000013
2003053570.tif 000014
2003053570.tif 000015